БРОМИРОВАННЫЕ И ЭПОКСИДИРОВАННЫЕ ЗАМЕДЛИТЕЛИ ГОРЕНИЯ

1. Бромированное и эпоксидированное органическое соединение, имеющее молекулярную массу по меньшей мере 1500, в котором атомы брома связаны непосредственно с алифатическими атомами углерода, причем бромированное и эпоксидированное органическое соединение имеет содержание брома по меньшей мере 35 мас.% и по меньшей мере одну оксирановую группу в молекуле, и где бромированное и эпоксидированное органическое соединение имеет температуру 5% потери массы по меньшей мере 180°C.
2. Бромированное и эпоксидированное органическое соединение по п.1, которое представляет собой бромированный и эпоксидированный гомополимер или сополимер бутадиена или бромированный и эпоксидированный сложный эфир полиола и одной или более жирных кислот.
3. Бромированное и эпоксидированное органическое соединение по п.1 или 2, в котором по меньшей мере одна из оксирановых(ой) групп(ы) является терминальной.
4. Способ получения бромированного и эпоксидированного органического соединения по любому из пп.1-3, включающий (a) бромирование исходного соединения, которое имеет молекулярную массу по меньшей мере 700 и множество несопряженных углерод-углеродных двойных связей, таким образом, что по меньшей мере одна, но меньше, чем все из несопряженных углерод-углеродных двойных связей подвергаются бромированию, и бромированное исходное соединение содержит по меньшей мере 35% по массе брома, и затем (b) эпоксидирование по меньшей мере одной оставшейся несопряженной углерод-углеродной двойной связи.
5. Способ по п.4, в котором стадию (a) проводят приведением в контакт исходного соединения с трибромидом четвертичного аммония или трибромидом четвертичного фосфония и стадию (b) проводят приведением в контакт бромированного исходного соединения с мета-хлорпербензойной кислотой.
6. Способ получения бромированного и эпоксидированного органического соединения по любому из пп.1-3, включающий (a) эпоксидирование исходного соединения, которое имеет молекулярную массу по меньшей мере 700 и множество несопряженных углерод-углеродных двойных связей, таким образом, что по меньшей мере одна, но меньше, чем все из несопряженных углерод-углеродных двойных связей подвергаются эпоксидированию, и затем (b) бромирование по меньшей мере части оставшихся несопряженных углерод-углеродных двойных связей приведением в контакт соединения с трибромидом четвертичного аммония или трибромидом четвертичного фосфония с получением бромированного и эпоксидированного органического соединения, которое имеет молекулярную массу по меньшей мере 1500 и содержит по меньшей мере 35% по массе брома.
7. Способ по п.6, в котором стадию (b) проводят приведением в контакт исходного соединения с трибромидом четвертичного аммония или трибромидом четвертичного фосфония и стадию (a) проводят приведением в контакт бромированного исходного соединения с мета-хлорпербензойной кислотой.
8. Способ получения бромированного и эпоксидированного органического соединения по п.1, включающий (a) бромирование исходного ненасыщенного соединения, которое содержит как внутренние несопряженные углерод-углеродные двойные связи, так и терминальные несопряженные углерод-углеродные двойные связи, пока по меньшей мере 90% внутренних углерод-углеродных двойных связей не подвергнутся бромированию, но не более чем 90% терминальных углерод-углеродных двойных связей подвергнутся бромированию, и (b) эпоксидирование по меньшей мере части оставшихся терминальных углерод-углеродных двойных связей, что дает бромированное и эпоксидированное органическое соединение, которое содержит по меньшей мере 35% по массе брома и от 0,1 до 5 мас.% оксиранового кислорода.
9. Способ по п.8, в котором исходное соединение представляет собой гомополимер или сополимер бутадиена, стадию (a) проводят приведением в контакт исходного соединения с трибромидом четвертичного аммония или трибромидом четвертичного фосфония и стадию (b) проводят приведением в контакт бромированного исходного соединения с мета-хлорпербензойной кислотой.
10. Способ по п.5, в котором исходное соединение представляет собой бутадиеновый полимер, имеющий молекулярную массу по меньшей мере 700 и который содержит как 1,4-бутадиеновые звенья, так 1,2-бутадиеновые звенья, где на стадии (a) исходный бутадиеновый полимер подвергается бромированию таким образом, что по меньшей мере 90% 1,4-бутадиеновых звеньев подвергается бромированию и не более 90% 1,2-бутадиеновых звеньев подвергается бромированию; и на стадии (b) по меньшей мере одно из оставшихся небромированных 1,2-бутадиеновых звеньев подвергается эпоксидированию с образованием бромированного и эпоксидированного бутадиенового полимера.
11. Способ по п.10, в котором стадию (a) проводят приведением в контакт исходного соединения с трибромидом четвертичного аммония или трибромидом четвертичного фосфония и стадию (b) проводят приведением в контакт бромированного исходного соединения с мета-хлорпербензойной кислотой.
12. Органическая полимерная композиция, включающая органический полимер, содержащий растворенное или диспергированное в нем бромированное и эпоксидированное органическое соединение по любому из пп.1-3 в количестве, достаточном, чтобы придать композиции по меньшей мере 0,1 часть по массе брома на 100 частей по массе органической полимерной композиции.